(57)【特許請求の範囲】
【請求項１】
方向の異なる２つの撚りが掛けられたマルチフィラメントと、当該マルチフィラメントの表面を被覆する被覆樹脂とを備え、
上記マルチフィラメントは、一方向に第１の撚りが掛けられ、他の糸を合糸することなく、更に、当該第１の撚りの方向と逆方向に第２の撚りが掛けられたものであり、
上記マルチフィラメントは、超高分子ポリエチレン又はポリアリレートを主成分とするものであり、第１の撚りと第２の撚りの撚り数の比を１．０５以上２．５以下とし、第１の撚りの撚り数を１８０〜１０００Ｔ／Ｍとするものであり、上記被覆用樹脂は、熱可塑性樹脂であり、上記被覆樹脂の付着量は、当該フィラメント１００重量部に対して、１５〜５０重量部であり、扁平率が１以上１．２５以下であることを特徴とする糸。
【請求項２】
上記の被覆樹脂は、上記第１の撚りを掛ける前に、上記マルチフィラメントの表面又は当該マルチフィラメントを構成する単糸間に、付着又は含浸させたものであることを特徴とする請求項１記載の糸。
【請求項３】
上記の被覆樹脂は、上記第１の撚りを掛けた後、上記第２の撚りを掛ける前に、上記マルチフィラメントの表面に付着させたものであることを特徴とする請求項１記載の糸。
【請求項４】
マルチフィラメントの表面を樹脂で被覆するものであって、当該マルチフィラメントに対し、一方向に第１の撚りを掛け、更に、他の糸を合糸することなく、当該第１の撚りと逆方向に第２の撚りを掛けるものであり、
上記マルチフィラメントは、超高分子ポリエチレン又はポリアリレートを主成分とするものであり、第１の撚りと第２の撚りの撚り数の比を１．０５以上２．５以下とし、第１の撚りの撚り数を１８０〜１０００Ｔ／Ｍとするものであり、上記被覆用樹脂は、熱可塑性樹脂であり、上記被覆樹脂の付着量は、当該フィラメント１００重量部に対して、１５〜５０重量部であり、扁平率が１以上１．２５以下であることを特徴とする糸の製造方法。
【請求項５】
方向の異なる２つの撚りが掛けられたマルチフィラメントであって、表面を被覆する被覆樹脂を備え、
一方向に第１の撚りが掛けられ、他の糸を合糸することなく、更に、当該第１の撚りの方向と逆方向に第２の撚りが掛けられたものであり、
上記マルチフィラメントは、超高分子ポリエチレン又はポリアリレートを主成分とするものであり、第１の撚りと第２の撚りの撚り数の比を１．０５以上２．５以下とし、第１の撚りの撚り数を１８０〜１０００Ｔ／Ｍとするものであり、上記被覆用樹脂は、熱可塑性樹脂であり、上記被覆樹脂の付着量は、当該フィラメント１００重量部に対して、１５〜５０重量部であり、扁平率が１以上１．２５以下であることを特徴とするマルチフィラメント。
【請求項６】
フィラメントの表面を樹脂で被覆するものであって、当該フィラメントに対し、一方向に第１の撚りを掛け、更に、他の糸を合糸することなく、当該第１の撚りと逆方向に第２の撚りを掛けるものであり、
上記フィラメントは、超高分子ポリエチレン又はポリアリレートを主成分とするものであり、第１の撚りと第２の撚りの撚り数の比を１．０５以上２．５以下とし、第１の撚りの撚り数を１８０〜１０００Ｔ／Ｍとするものであり、上記被覆用樹脂は、熱可塑性樹脂であり、上記被覆樹脂の付着量は、当該フィラメント１００重量部に対して、１５〜５０重量部であり、扁平率が１以上１．２５以下であることを特徴とするマルチフィラメントの製造方法。
【発明の詳細な説明】
【技術分野】
【０００１】
本願発明は、糸及びその製造方法に関するものである。
【背景技術】
【０００２】
【特許文献１】特開平１１−１０３７３７号公報
【０００３】
例えば、釣り糸に要求される特性として、軽量であり、高強力であること、及びこの特性が長く維持されることが挙げられる。
釣り糸として、従来より広く使われているナイロンモノフィラメントの弱点である、上記の高強力について、これを満足する目的で、芯糸に鞘糸を巻きつけるカバリング糸が種々提案されている。
例えば、このような高強力を満足させた上で、生産性を低下させず、また、釣り糸の耐磨耗性能も低下させないものを安価に提供するという目的で、特許文献１に見られる釣り糸が提案されている。
この釣り糸は、芯糸に合成繊維マルチフィラメント糸条を配し、その周りに鞘糸として合成繊維マルチフィラメント撚糸を巻きつけてなるカバリング糸であって、芯糸と鞘糸の成す角度と鞘糸の撚り角度との差を２５°以下としたものである。
このような構成を採ることによって、この発明は、破断強度及び結節強度に優れ、低破断伸度であるといった機械的特性に優れ、且つ、耐磨耗性にも優れた釣り糸を提供し得たとしている。【０００４】
しかし、マルチフィラメント（撚糸）を用いて高強力を得ることと引き換えに、このような撚りを掛けた糸を用いた釣りに際して、糸が旋回し、釣竿のガイドに絡むといった事態を頻発するものとなっている。
本願の発明者の一人（山本  恭久）は、このような特許文献１に示された釣り糸の上記の課題を解決を図るべく、また、更にその引張強度の向上を図るべく、新たな発明を創作した（特願２００５−５６９２７号）。この発明は、複数のマルチフィラメント糸を有し、下撚りと上撚りとの撚数の比の２倍の数値を、撚り合わせるマルチフィラメント糸の数で除した値が、１．２以上２．５以下となるように、上記のマルチフィラメント糸を諸撚りした釣り糸を提供するものである。このような発明によって、マルチフィラメント糸（撚糸）を採用する釣り糸を用いて釣りを行うに際し、糸の旋回を抑制して、釣竿のガイドへ絡むといった使い辛さを大幅に低減した。【０００５】
その一方で、本願発明者は、糸の結節強度を、更に、向上することができないか、上記の発明の提案以降も、日々研究を重ねてきた。
このような結節強度の向上を図ることができれば、その恩恵は、釣り糸のみならず、糸製品全般についても、例えば、テニスのガット、刺繍糸、縫製糸、ロープ、カールコード状の携帯ストラップの芯に用いられる糸や、魚網、安全ネットを形成するのに用いられる糸についても、大きなものである。
特に釣り糸においては、結節強度が向上しても、真円度が低下（扁平率が上昇）してまうのであれば（糸の断面が扁平なものになってしまうのであれば）、不自然な反射光を放ち魚に警戒感を持たせるものともなる。また、真円度の低下により、結節強度が向上できても、引張強度（結節強力）が低下するということにもなりかねない。更に、このような真円度の低下によって、上記の釣竿のガイドに絡むなどのライントラブルも生じやすくなってしまう。
【発明の開示】
【０００６】
本願発明は、上記問題点を鑑み、撚り糸における発想の大きな転換によって、糸の上記結節強度の向上を図ることを課題とし、また、糸の結節強度の向上と共に糸の真円度を損なわないものとすることを課題とする。
【０００７】
上記課題を解決するために、本願の請求項１に記載の発明は、以下の糸を提供する。
即ち、この糸は、方向の異なる２つの撚りが掛けられたマルチフィラメントと、当該マルチフィラメントの表面を被覆する被覆樹脂とを備える。上記マルチフィラメントは、一方向に第１の撚りが掛けられ、他の糸を合糸することなく、更に当該第１の撚りの方向と逆方向に第２の撚りが掛けられたものである。上記マルチフィラメントは、超高分子ポリエチレン又はポリアリレートを主成分とするものであり、第１の撚りと第２の撚りの撚り数の比を１．０５以上２．５以下とし、第１の撚りの撚り数を１８０〜１０００Ｔ／Ｍとするものであり、上記被覆用樹脂は、熱可塑性樹脂であり、上記被覆樹脂の付着量は、当該フィラメント１００重量部に対して、１５〜５０重量部であり、扁平率が１以上１．２５以下である。
ここでいう糸は、最終製品としての糸は勿論、半製品である糸も含む。例えば半製品として、目的用途の糸として完成のために更に樹脂を被覆するものも含む。
上記の撚り数の比は、第２の撚りの撚り数を１としたときの、第１の撚りの撚り数をいう。
尚、Ｔ／Ｍとは、１ｍ当りの巻き回数を示す。即ち、上記の第１の撚りの撚り数は、１ｍ当り１８０回以上１０００回以下とするものである。
また、ここでいう扁平率とは、糸断面の輪郭である円の、短軸に対する長軸の倍率であり、１に近いほど真円度が高いことを示す。
【０００８】
また、本願の請求項２に記載の発明では、本願の上記第１の発明にあって、上記の被覆樹脂について、上記第１の撚りを掛ける前に、上記マルチフィラメントの表面に又は当該マルチフィラメントを構成する単糸間へ、付着又は含浸させたものであることを特徴とする糸を提供する。
【０００９】
本願第３の発明では、本願の上記第１の発明にあって、上記の被覆樹脂について、上記第１の撚りを掛けた後、上記第２の撚りを掛ける前に、上記マルチフィラメントの表面に付着させたものであることを特徴とする糸を提供する。
【００１０】
本願第４の発明は、マルチフィラメントの表面を樹脂で被覆するものであって、当該マルチフィラメントに対して、一方向に第１の撚りを掛け、更に、他の糸を合糸することなく、当該第１の撚りと逆方向に第２の撚りを掛けるものであり、上記マルチフィラメントは、超高分子ポリエチレン又はポリアリレートを主成分とするものであり、第１の撚りと第２の撚りの撚り数の比を１．０５以上２．５以下とし、第１の撚りの撚り数を１８０〜１０００Ｔ／Ｍとするものであり、上記被覆用樹脂は、熱可塑性樹脂であり、上記被覆樹脂の付着量は、当該フィラメント１００重量部に対して、１５〜５０重量部であり、扁平率が１以上１．２５以下であることを特徴とする糸の製造方法を提供する。
【００１１】
本願第５の発明は、方向の異なる２つの撚りが掛けられたマルチフィラメントであって、表面を被覆する被覆樹脂を備え、  一方向に第１の撚りが掛けられ、他の糸を合糸することなく、更に、当該第１の撚りの方向と逆方向に第２の撚りが掛けられたものであり、上記マルチフィラメントは、超高分子ポリエチレン又はポリアリレートを主成分とするものであり、第１の撚りと第２の撚りの撚り数の比を１．０５以上２．５以下とし、第１の撚りの撚り数を１８０〜１０００Ｔ／Ｍとするものであり、上記被覆用樹脂は、熱可塑性樹脂であり、上記被覆樹脂の付着量は、当該フィラメント１００重量部に対して、１５〜５０重量部であり、扁平率が１以上１．２５以下であることを特徴とするマルチフィラメントを提供する。
本願第６の発明は、フィラメントの表面を樹脂で被覆するものであって、当該フィラメントに対し、一方向に第１の撚りを掛け、更に、他の糸を合糸することなく、当該第１の撚りと逆方向に第２の撚りを掛けるものであり、上記フィラメントは、超高分子ポリエチレン又はポリアリレートを主成分とするものであり、第１の撚りと第２の撚りの撚り数の比を１．０５以上２．５以下とし、第１の撚りの撚り数を１８０〜１０００Ｔ／Ｍとするものであり、上記被覆用樹脂は、熱可塑性樹脂であり、上記被覆樹脂の付着量は、当該フィラメント１００重量部に対して、１５〜５０重量部であり、扁平率が１以上１．２５以下であることを特徴とするマルチフィラメントの製造方法を提供する。
【図面の簡単な説明】
【００１２】
【図１】表４の滑性（速度）の測定の方法を示す説明図である。
【発明を実施するための最良の形態】
【００１３】
以下、本願発明の好ましい実施の形態について説明する。
本願発明は、糸製品全般において実施できるものであり、例えば、釣り糸、テニスのガット、刺繍糸、縫製糸、ロープ、カールコード状の携帯ストラップの芯（魚網、安全ネット）に実施することができる。本願発明に係る糸は、とりわけ釣り糸に適する。
周知の紡績技術においては、諸撚り（双撚り）という、糸１本又は２本以上引き揃えて撚りを加え（下撚り）、これを２本以上引き揃えて更に撚り（上撚り）を掛けるものがある（諸撚り糸とは、２本以上の糸を引き揃えて、下撚りと反対方向に撚り合わせた糸をいう。／ＪＩＳ用語）。【００１４】
前記の通り、本願発明は、従来の発想を大きく転換して、上記の諸撚りと異なり、第１の撚り（以下下撚りと呼ぶ。）と第２の撚り（以下上撚りと呼ぶ。）という方向の異なる撚りを、２本以上の糸を以って行うのではなく、上記の通り、樹脂を用いて、１本のマルチフィラメント（以下必要に応じて単にフィラメントと呼ぶ。）に対して、行うものである（本願発明の説明において、下撚りとは、フィラメントに対して先に施した撚りをいい、上撚りとは、当該下撚りの後のフィラメントに施した下撚りと逆方向の撚りをいう）。
そして、少なくとも、上記上撚りを行う前に、当該フィラメントを熱可塑性樹脂で被覆しておくのである。これは、製造過程において、少なくとも、上撚りを行う間、未硬化の樹脂の作用により、下撚りと上撚りとの双方をかけた効果を共存することができると考えられるからである。これに加えて、より戻りを遅らせる効果が得られるからである。
上記の上撚りと下撚りの撚り数の比を１．０５以上２．５以下とし、上撚りの撚り数を１８０〜１０００Ｔ／Ｍとするというのは、製造の際の撚りを掛ける時点において、このような範囲で下撚り及び上撚りを掛けるということである（完成後の各撚り数及び撚り比を指すものではない）。
樹脂にて被覆されているため、完成後のフィラメントの状態は、確認し難いが、下撚りを掛けた後、上撚りを掛けることにより、撚り戻りが生じるものであり、完成品の撚り数や撚り比については、往々にして上記と異なる。但し、このようなより戻りが生じていても、各撚りを上記の範囲で掛けることにて、結節強度は大きく向上する。
また、撚り戻りが生じるのであれば、当初より、片撚りとすることも考えられるが、片撚りとした場合、扁平となり、同様の結節強度を確保することができるとしても、上記の範囲における真円度（扁平率）の糸を得ることはできない。従って、仮に撚り戻りにより、下撚りに対して掛けた上撚り分の戻りが生じたとしても（上撚り分１００％の撚りが戻るとしても、）全く上撚りを掛けない即ち当初より片撚りとする場合に比して、高い真円度（低い扁平率）を確保することができる。【００１５】
上記の被覆用樹脂には、熱可塑性樹脂を採用することが可能である。このような熱可塑性樹脂としては、ポリエチレン（ＰＥ）、ポリプロピレン（ＰＰ）、ポリスチレン（ＰＳ）、アクリロニトリル/ スチレン樹脂（ＡＳ）、アクリロニトリル/ ブタジエン/ スチレン樹脂（ＡＢＳ）、メタクリル樹脂（ＰＭＭＡ）、塩化ビニル（ＰＶＣ）、ポリアミド（ＰＡ）、ポリアセタール（ＰＯＭ）、ポリブチレンテレフタレート（ＰＢＴ）、ポリエチレンテレフタレート（ＰＥＴ）、ポリメチルペンテン（ＴＰＸ）、ポリカーボネイト（ＰＣ）、ポリテトラフロロエチレン（ＰＴＦＥ）を掲げることができる。被覆樹脂として、一般に合成樹脂接着剤と呼ばれるものを採用することが可能である。
特に、上記の被覆樹脂として、ウレタン樹脂（特にポリウレタン樹脂）、ポリエステル樹脂、アクリル樹脂、塩素化ポリプロピレン樹脂、スチレン樹脂、フッ素系樹脂や軟質ＰＶＣ（塩化ビニル）の何れかを主成分とするものを採用するのが好ましい。【００１６】
以下、当該糸の、第１〜第４の４つの好ましい製造方法について、順に説明する。
先ず、第１の製造方法について説明すると、この方法は、被覆工程と、下撚り工程と、上撚り工程と、乾燥工程とをこの順で行うものである。
上記の被覆工程において、超高分子ポリエチレン又はポリアリレートでできた周知のマルチフィラメントに、先ず樹脂を付ける。即ち、当該マルチフィラメントの表面及び当該マルチフィラメントを構成する単糸間へ樹脂を含浸させ又これらの部位を当該樹脂にて被覆する。そして、下撚り工程において、上記の樹脂が完全に硬化してしまう前に、当該樹脂被覆したマルチフィラメントに撚り（下撚り）を掛ける。即ち、当該被覆されたフィラメントに対して周知の手段にて一方向に撚りを掛ける。当該一方向へ撚りを掛けた後、上撚り工程において、直ちに（被覆樹脂が完全に硬化する前に）、当該一方向と逆方向に撚り（上撚り）を掛ける。この逆方向への撚りを掛けた後、乾燥工程において、フィラメントに対して、焼付けを行い、樹脂を乾燥させる。上撚り工程と乾燥工程との間に、表面処理工程を行うものとし、逆方向へ撚りを掛けた後、上記の焼付け前に、表面処理を行うのが好ましい。この表面処理とは、フィラメントの表面を滑らかにする処理である。【００１７】
この第１の製造方法について、更に具体的に説明する。
原糸には、上記の通り、超高分子ポリエチレン又はポリアリレートでできたマルチフィラメントを採用する。
上記被覆工程において、ディップコーティング（樹脂に対する糸の浸漬による被覆）により、ポリエステル樹脂を被覆樹脂として、原糸となるマルチフィラメントを被覆する。ポリエステル樹脂には市販のものを採用することができる。例えば、このようなポリエステル樹脂には、ポリエステル６０〜５５重量部、スチレン４０〜４５重量部（合計１００重量部）の組成のものを採用することができる。被覆樹脂については、上記のポリエステル樹脂７０重量部、溶剤３０重量部（合計１００重量部）とする樹脂液を用いることができる。この溶剤としては、トルエン、イソプロピルアルコール、酢酸エチルを含有するものを採用することができる。特に、この樹脂液（ポリエステル樹脂＋溶剤）１００重量量部とグリセリン３重量部（合計１０３重量部）とを成分とするものを被覆用樹脂液とし、当該被覆用樹脂液を用いて、上記マルチフィラメントをディップコーティングするのが好ましい。【００１８】
上記のディップコーティングについては、被覆樹脂を収容した樹脂槽の液面にローラを配置し、当該ローラにより糸（フィラメント）を樹脂内に潜らせるものとすればよい。
上記被覆樹脂の付着量は、後述の乾燥工程を行って、溶剤成分或いは水を除去した後、当該フィラメント１００重量部に対して、１５〜５０重量部となるように、上記被覆工程にて、樹脂をフィラメントに付ける。糸完成後（乾燥工程後）の、樹脂の付着量が、上記の１５重量部より小さいと、接着性が悪く、単糸のバラケが生じる。従って、特に、釣り糸に使用する場合、問題となる。また、逆に、糸完成後（乾燥工程後）の、樹脂の付着量が、上記の５０重量より大きいと、経済性が悪く（コストが高くなる）、また、柔軟性や耐磨耗性といった、フィラメント素材の特性が発揮できない。特に、この乾燥工程後の樹脂の付着量については、当該被覆用樹脂液の重量を上記被覆前のマルチフィラメントの重量の２０〜４０％とするのが好ましい（被覆・乾燥後の糸の重量は、被覆前の糸の１００〜２００％となる）。【００１９】
そして、上記の下撚り工程により、従来周知の装置（撚り機）を用いて、上記にて樹脂被覆されたフィラメントに対して、被覆樹脂が硬化する前に、下撚りを掛ける。
この下撚り工程において、フィラメントに対して、撚り数を１８０〜１０００Ｔ／Ｍとするように、撚りが掛けられる。撚り数が１０００Ｔ／Ｍより多くなると、弾性低下が著しく、問題となる。具体的には、撚糸加工時に断糸のトラブルが発生し、加工後、物性低下の問題が生じる。また、撚り数が１８０Ｔ／Ｍより少ないと、引き揃え状態となり単糸バラケといった問題が生じる。このように、下撚り数１８０Ｔ／Ｍ以上とすれば実用上このような単糸バラケの問題はなくなるが、単糸バラケの問題をより確実に払拭するには、下撚りの撚り数を４５０Ｔ／Ｍ以上とするのが好ましい。
下撚り後、上樹脂が硬化する前に、上記の上撚り工程により、当該マルチフィラメントに下撚り工程と逆方向の撚りを掛ける。例えば、下撚り工程にて、Ｓ撚りを掛けた場合、この上撚り工程において、Ｚ撚りを掛けるものとする。逆に、下撚り工程において、Ｚ撚りを掛けた場合、上撚り工程ではＳ撚りを掛けるものとする。【００２０】
詳しくは、上撚り工程において、撚り数１５０Ｔ／Ｍ以上で、上記の下撚りと逆方向の撚りを掛ける。このとき、上記の下撚りと上撚りの撚り数の比（上撚り数１に対する下撚り数）が１．０５以上２．５以下となるように、上撚りを掛ける。この撚り数の比が１．０５より小さくなった場合、逆に、この撚り数の比が、２．５より大きくなった場合、結節強度は向上するものの、何れも、当該フィラメント１ｍの両端を掴み、中央を下方に垂らして、掴んだ両端を近づけ合うと、糸が１回以上（３６０度以上の角度）回転する。このようなフィラメントを例えば釣り糸として用いた場合、釣竿のガイドに絡むなどのライントラブルが生じ易く、実用に耐えない。前述の通り、このような上記下撚り及び上撚りの撚り数と両者の撚り比は、製造時におけるものであり、最終製品がこのような範囲にあることを意味するものではない（後述する第２〜第４の製造方法においても、同様である）。
上記の下撚り及び上撚りの双方の撚りを掛けることにより、扁平率が１以上１．２５以下のフィラメントを得ることができる。【００２１】
上記の表面処理工程において、フィラメントの表面を滑らかにするために、フィラメント表面に仕上剤が付けられる。この仕上剤としては、油を同量（重量）の溶剤にて溶かしたものを採用するのが好ましい。尚、この表面処理工程における仕上げ剤の塗布についても、ディップコーティングによるのが好ましい。
また、前述の樹脂の付着量が多い場合は、この表面処理工程において、上記仕上剤を付ける前に、溶剤で、不要な樹脂を除去して、樹脂量を調整することもできる。
上記の乾燥工程において行われる、焼付けは、８０℃〜３３０℃の乾熱で樹脂を焼き付けるものである。特に、上記の樹脂及び仕上剤を採用した場合、焼付けは、特に、２７０℃の乾熱で行うのが好ましい。また、このような乾熱処理（被覆樹脂の焼付けによる処理）によらずに、例えば熱風による乾燥処理としても、実施可能である。
前述の通り、乾燥工程を経た後は、当該乾燥工程における上記焼付けによって、上記の溶剤（液状成分）は、全て除去され、固形分（ポリエステル）のみ、フィラメントに付着していることになる。
上記の各工程が終了して完成した糸は、糸を周知の引取機へ通した後、巻取機にて巻き取る。
上記において、乾燥工程以外の各工程は、常温にて行われる。また、上記において、被覆樹脂は、ポリエステル樹脂を用いるものを示したが、この他、ポリウレタン樹脂、アクリル樹脂を採用することができる。【００２２】
次に、第２の製造方法について、説明する。この方法は、被覆工程と、下撚り工程と、樹脂付加工程と、上撚り工程と、乾燥工程とをこの順で行うものである。
上記と同様、先ず、被覆工程において、超高分子ポリエチレン又はポリアリレートでできた周知のマルチフィラメント（原糸）に、樹脂を付けて被覆する。下撚り工程において、樹脂が完全に硬化してしまう前に、当該樹脂被覆したマルチフィラメントについて一方向に撚り（下撚り）を掛ける。ここでは、上記第１の方法と異なり、上記下撚り後、樹脂付加工程によって、上撚りを行う前に、更に樹脂をフィラメント表面に付けて被覆する。その後、上撚り工程において、当該フィラメントに対して、上記一方向と逆方向に撚り（上撚り）を掛ける。そして乾燥工程によって、焼付けを行い、樹脂を乾燥させる。この方法において、上記乾燥工程後、表面処理工程と、副乾燥工程とを行うものとするのが好ましい。表面処理工程については、上記第１の製造方法における表面処理工程と同様の処理を行うものである。又副乾燥工程において、表面処理後のフィラメントに対して、焼付けを行い、樹脂を乾燥させる。【００２３】
第２の製造方法について、更に具体的に説明する。
原糸には、第１の製造の方法と同じ、超高分子ポリエチレン又はポリアリレートでできたマルチフィラメントを採用する。
上記の被覆工程において、超高分子ポリエチレン又はポリアリレートでできた周知のマルチフィラメント（原糸）を上記第１の製造方法と同様、ディップコーティングにより、ウレタン樹脂で被覆する。ウレタン樹脂には、市販のポリウレタン樹脂を採用することができる。例えば、このような市販のポリウレタン樹脂には、ポリウレタン７０〜４５重量部、溶剤３０〜５５重量部（合計１００重量部）の組成のものを採用することができる。
上記にて被覆に用いる樹脂液は、上記のポリウレタン樹脂１００重量部、溶剤１０重量部（合計１１０重量部）とする。【００２４】
樹脂の付着量については、下撚りが掛けられたフィラメントに対して、乾燥工程（副乾燥工程を遂行する場合は、当該副乾燥工程）終了後、溶剤成分が除去された状態で、当該フィラメントの１００重量部に対して、被覆樹脂（固形分）が１０〜２０重量部％となるように、被覆工程において、上記の樹脂液を付着させるものである。【００２５】
下撚り工程において、被覆工程で付けられた樹脂が完全に硬化してしまう前に、当該樹脂被覆したマルチフィラメントに撚り（下撚り）を掛ける。即ち、当該被覆されたフィラメントに対して周知の手段にて一方向に撚りを掛ける。この第２の製造方法の下撚り工程においても、上記第１の製造方法と同様の条件で下撚りを行う。即ち、下撚りの撚り数を１８０〜１０００Ｔ／Ｍとする。
この下撚り工程後のフィラメントに対して、上記の樹脂付加工程によって、更に樹脂を被覆する。この樹脂付加工程において、市販のＰＰプライマーといった変性ポリプロピレン（以下ＨＶ）を被覆樹脂として採用することができる。例えば、このようなＨＶ樹脂には、塩素化ポリプロピレン３０重量部、トルエン７０重量部（合計１００重量部）の組成のものを採用することができる。
この樹脂付加工程において、被覆に用いる樹脂液は、上記ＨＶ５０重量部、溶剤５０重量部（合計１００重量部）とするものを用いることができる。このような樹脂液にて、上記の通り、フィラメントを更にディップコーティングする。樹脂付加工程における樹脂の付着量について、後の乾燥工程（副乾燥工程を遂行する場合は、当該副乾燥工程）後において、即ち、溶剤成分を除去した状態において、原糸（被覆工程前のフィラメント）１００重量部に対して、１０〜２０重量部の樹脂（固形分）が、フィラメントを被覆するように、上記樹脂液を付着させる。
従って、後の乾燥工程または副乾燥工程を経た後のフィラメントは、被覆工程における樹脂の被覆と、当該樹脂付加工程における樹脂の被覆とによって、原糸１００重量部に対して、２０〜４０重量部の樹脂が付くことになる（完成後のフィラメント全体として１２０〜１４０重量部となる）。【００２６】
この樹脂付加工程によって、更に被覆されたフィラメントに対して、上記上撚り工程によって、上記下撚りと逆方向に、上撚りを掛ける。
この第２の製造方法における上撚りについても、上記第１の製造方法と同様の条件で行う。即ち、上記下撚りと上撚りの撚り数の比を１．０５以上２．５以下とし、上撚りの撚り数を１５０Ｔ／Ｍ以上とする。
そして上記乾燥工程によって、第１の製造方法におけるのと同様、乾熱処理にて、フィラメントを被覆している樹脂を焼き付ける。この処理は、１１０℃〜２２０℃の乾熱で行うのが好ましく、１２０℃〜２００℃の乾熱で行うのがより好ましい。特に１８０℃の乾熱で焼付けを行うのが好ましい。【００２７】
上記の表面処理工程は、第１の製造方法におけるものと同様である。即ち、フィラメント表面に、仕上剤がディップコーティングにより、付けられる。
表面処理工程後、上記の副乾燥工程において、表面処理後のフィラメントに対して、更に焼付けを行い、糸を完成させるのが好ましい。この副乾燥工程において、乾熱処理より、１１０℃〜２２０℃の乾熱にて焼避けを行うのが好ましく、１２０℃〜２００℃の乾熱にて焼付けを行うのがより好ましい。特に１５０℃の乾熱にて、焼付けを行うのが好ましい。
乾燥工程及び上記副乾燥工程とにより、樹脂の溶剤は除去され、前述の通り、原糸の２０〜４０重量％の樹脂固形分がフィラメントを被覆することとなる。【００２８】
更に、第３の製造方法について説明する。この方法は、被覆工程と、下撚り工程と、樹脂付加工程と、上撚り工程と、副樹脂付加工程と、乾燥工程とをこの順に行うものである。
この方法における上記被覆工程乃至上撚り工程の各工程については、上記の第２の製造方法と同様である。そして、副樹脂付加工程は、上撚り工程を経た後のフィラメントに更に樹脂を付ける工程である。そして、この副樹脂付加工程後に施される乾燥工程は、上記第１及び第２の製造方法と同様、乾熱処理にて樹脂を焼付ける工程である。  【００２９】
この第３の製造方法について、更に具体的に説明する。
原糸には、第１の製造の方法と同じ、超高分子ポリエチレン又はポリアリレートでできたマルチフィラメントを採用する。
第３の製造方法における被覆工程では、マルチフィラメント（原糸）に対して、ＨＶ樹脂を用いて、被覆を行う。被覆については、このＨＶ樹脂９０重量部、ポリエステル樹脂１０重量部を組成とする樹脂液を採用し、当該樹脂液（ＨＶ＋ポリエステル樹脂）５０重量部に対して、５０重量部の溶剤を含有する（合計１００重量部）被覆用樹脂液を用いて、ディップコーティングを行う。
この被覆工程における樹脂の被覆については、乾燥工程後、樹脂（固形分）の付着量が、フィラメント（原糸）１００重量部に対して、１０〜２０重量部となるように行う。【００３０】
被覆工程後、上記の下撚り工程を行う。この第３の製造方法における下撚りの数も、前述の第１の製造方法の下撚りと同じである。
そして、この下撚り工程後、樹脂付加工程により、下撚りが掛けられたフィラメントを更に樹脂で被覆する。この第３の製造方法における樹脂付加工程では、この第３の製造方法の上記被覆工程と同様（同じ成分・配合比率）の被覆用樹脂液にて、ディップコーティングを行うものである。また、付着量についても、同様である。
この樹脂付加工程における樹脂の被覆についても、乾燥工程後、付着量が、フィラメント（原糸）１００重量部に対して、１０〜２０重量部となるように、行う。【００３１】
上記の樹脂付加工程の後、上記上撚り工程が行われる。この上撚り工程及における上撚りの撚り数及び、下撚りと上撚りの撚り数の比率は、前述の第１の製造方法におけるものと同じである。
そして、上撚り工程後、上記の副樹脂付加工程が行われる。この樹脂付加工程において、市販のＨＶ樹脂を用いることができる。例えば上記のＨＶを、フィラメントへディップコーティングにて付加する。この副樹脂付加工程では、このＨＶを成分調整なしで用いることができる。
この副樹脂付着工程において、被覆樹脂の付着量も、後の乾燥工程後、原糸１００重量部に対して、１０〜２０重量部となる量とする。但し、第３の製造方法における、被覆工程、樹脂付加工程及び上記副樹脂付加工程にて、フィラメントに付けられた樹脂は、乾燥工程後の総重量比率が、原糸１００重量部に対して、樹脂（固形分）２０〜４０重量部の範囲を超えないものとするのが好ましい。前述の通り、樹脂の付着量が多過ぎると経済性が悪く、柔軟性や耐磨耗性といった、フィラメントの素材の特性が発揮できず、少なすぎると、接着性が悪く、単糸のバラケが生じるからである。
この副樹脂付着工程後、上記乾燥工程が行われる。この乾燥工程によって、乾熱処理にて、フィラメントを被覆している樹脂を焼き付ける。この処理は、１１０℃〜２２０℃の乾熱で行うのが好ましく、１２０℃〜２００℃の乾熱で行うのがより好ましい。特に１５０℃の乾熱で焼付けを行うのが好ましい。【００３２】
次に第４の製造方法について説明する。この方法は、下撚り工程と、被覆工程と、上撚り工程と、樹脂付加工程と、乾燥工程とをこの順で行うものである。
上記の下撚り工程において、樹脂の被覆前に、先ず、超高分子ポリエチレン又はポリアリレートでできたマルチフィラメント原糸に対して、一方向に撚り（下撚り）を掛ける。そして、当該下撚り後、被覆工程において、当該マルチフィラメントの表面を樹脂で被覆する。樹脂の被覆後、上撚り工程において、上記下撚り工程にて撚りを掛けられたフィラメントに対して、当該下撚り工程における撚りと逆方向の撚りを掛ける。そして、樹脂付加工程において、更にフィラメントを樹脂で被覆する。
尚、上記乾燥工程後、表面処理工程と、副乾燥工程とを行うのが好ましい。
この表面処理工程は、第１及び第２の製造方法における表面処理工程と、同様の工程である。また、副乾燥工程は、この第４の製造方法と乾燥工程と同様である。【００３３】
この第４の製造方法について、更に具体的に説明する。
原糸には、第１の製造の方法と同じ、超高分子ポリエチレン又はポリアリレートでできたマルチフィラメントを採用する。
上記の下撚り工程においても、従来周知の装置にて、原糸に、第１の製造方法における下撚り工程と同じ撚り数の下撚りを掛ける。そして、上記の被覆工程にて、下撚りを掛けたフィラメントを、ウレタン樹脂を用いて被覆する。このウレタン樹脂には、市販のポリウレタン樹脂を採用することができる。
上記にて被覆に用いる樹脂液は、上記のポリウレタン樹脂（５０重量部、エステル５０重量部（合計１００重量部）の組成のものを用い、当該樹脂液（ポリウレタン樹脂＋エステル）１００重量部、グリセリン１０重量部（合計１１０重量部）とする被覆用樹脂液にて、下撚りが掛けられたフィラメントをディップコーティングする。樹脂の付着量は、乾燥工程（副乾燥工程を施す場合は、当該副乾燥工程）後、原糸１００重量部に対して、樹脂（固形分）１０〜２０重量部となる量とする。
そして、上記の上撚り工程にて、先の下撚りと逆の方向に上撚りを掛ける。この上撚りの撚り数及び下撚りと上撚りとの撚り数の比率は、前述の第１の方法におけるものと同様である。【００３４】
上撚り工程後、樹脂付加工程により、更にフィラメントを樹脂で被覆する。この樹脂には、ウレタン樹脂３０重量部、アクリル樹脂７０重量部（合計１００重量部）の組成の樹脂液を採用し、ディップコーティングにより、フィラメントに付加する。ウレタン樹脂には、市販のポリウレタン樹脂を採用することができる。このような樹脂としては、例えば、ウレタン樹脂７０〜４５重量部、溶剤３０〜５５重量部（合計１００重量部）の組成のものを採用することができる。また、アクリル樹脂についても、市販のものを採用することができる。このような樹脂としては、例えば、アクリル樹脂６０〜４０重量部、溶剤４０〜６０重量部（合計１００重量部）の組成のものを採用することができる。
上記の樹脂（ウレタン樹脂＋アクリル樹脂）の付着量は、乾燥工程（副乾燥工程を遂行する場合は、当該副乾燥工程）後において、原糸１００重量部に対して、樹脂（固形分）１０〜２０重量部となる量とする。
従って、後の乾燥工程により溶剤が除去された後において、上記の被覆工程で付着した樹脂と、当該樹脂付加工程で付着した樹脂の総量は、原糸１００重量部に対して２０〜４０重量部となる（樹脂付着後のフィラメントの総重量は１２０〜１４０重量部となる）。【００３５】
上記の樹脂付加工程後、乾燥工程にて、１１０℃〜２２０℃の乾熱にて、上記のフィラメントに付けられた樹脂を焼き付ける。特に、１２０℃〜２２０℃の乾熱で上記の焼き付けを行うのがより好ましく、１８０℃の乾熱で上記の焼き付けを行うのが最も好ましい。
この乾燥工程後、上記の表面処理工程を行う。この表面処理工程は、第１及び第２の製造方法における表面処理工程と同じ処理を施す工程である。
上記の表面処理工程後、副乾燥工程により、更に、乾熱処理を行う。この副乾燥工程においても、１００℃〜２２０℃の乾熱で焼き付けを行う。特に、１２０℃〜２２０℃の乾熱で上記の焼き付けを行うのがより好ましく、１５０℃の乾熱で上記の焼き付けを行うのが最も好ましい。【００３６】
上記の第１〜第４の製造方法にて、本願発明の糸を製造することが可能である。特に、上記第１〜第４の製造方法の採用により、下撚り数を１ｍ当たり５００回以上１０００回以下とし、引張強度２７ｇ／ｄ以上、引張伸度７％以下とし、結節強度１１ｇ／ｄ以上、結節伸度２．７％以下、扁平率１〜１．１７とする糸を提供することができる。
尚、上記の第１〜第４の製造方法において、乾燥工程（或いは副乾燥工程）後に、フィラメントを被覆する樹脂の固形分が、夫々上述の付着量の範囲にあればよく、第１〜第４の製造方法において示した、フィラメントへの付着時の樹脂と溶剤の配合比率については、夫々、他の比率に変更可能である。【００３７】
上記第１〜４の製造方法において、上記の通り、被覆樹脂として、ウレタン樹脂（特にポリウレタン樹脂）、ポリエステル樹脂、アクリル樹脂、塩素化ポリプロピレン樹脂、スチレン樹脂、フッ素系樹脂や軟質ＰＶＣ（塩化ビニル）の何れかを主成分とするものを採用するのが好ましい。【００３８】
また、上記のウレタン樹脂には、ポリウレタン樹脂エマルジョンが含まれる。また、上記のスチレン樹脂には、スチレン／アクリルエマルジョンが含まれる。このようなスチレン／アクリルエマルジョンとしては、樹脂固形分４５重量％（全体１００重量％）とするものを採用することができる。
また、仕上剤には、シリコンレジンなどの市販の油や、他の、シリコーンオイルや、流動パラフィン、その他の鉱物油や植物油を採用することができる。【００３９】
上記において、第１の製造方法では、被覆樹脂に、ポリエステル樹脂を採用したが、第１の製造方法において、ポリエステル樹脂に代え、既述の、ポリウレタン樹脂、アクリル樹脂、塩素化ポリプロピレン樹脂、上記スチレン樹脂、フッ素系樹脂又は軟質ＰＶＣ（塩化ビニル）を採用することができる。【００４０】
上記第２の製造方法では、被覆工程において、ウレタン樹脂を採用し、樹脂付着工程において、塩素化ポリプロピレン樹脂（ＨＶ）を採用するものとしたが、第２の製造方法において、このようなウレタン樹脂や、塩素化ポリプロピレン樹脂に代え、既述の、ポリエステル樹脂、アクリル樹脂、スチレン樹脂、フッ素系樹脂又は軟質ＰＶＣ（塩化ビニル）を採用することができる。また、ウレタン樹脂を採用する場合も、例えば、ポリウレタン樹脂エマルジョンを採用することができ、このようなポリウレタン樹脂エマルジョンには、例えば、固形分３９重量％（全体１００重量％）のものを採用することができる。【００４１】
上記第３の製造方法では、被覆工程において塩素化ポリプロピレン樹脂（ＨＶ）を主成分とするもの（ＨＶ＋ポリエステル）を採用し、樹脂付加工程に及び副樹脂付加工程において更に塩素化ポリプロピレン樹脂（ＨＶ）を採用するものとしたが、この第３の製造方法においても、これらの樹脂に代え、既述の、ウレタン樹脂、ポリエステル樹脂、アクリル樹脂、スチレン樹脂、フッ素系樹脂又は軟質ＰＶＣ（塩化ビニル）を採用することができる。
また、上記第４の製造方法において、被覆工程にてウレタン樹脂を採用し、樹脂付加工程にてウレタン樹脂及びアクリル樹脂を採用したが、これらの樹脂に代え、既述の、ポリエステル樹脂、塩素化ポリプロピレン樹脂、スチレン樹脂、フッ素系樹脂又は軟質ＰＶＣ（塩化ビニル）を採用することができる。【００４２】
上記の各製造方法において、超高分子ポリエチレンのマルチフィラメントとして例えばダイニーマＳＫ６０（ダイニーマ／登録商標）を、また、ポリアリレートのマルチフィラメントとして、例えばベクトランＨＴ２２０  ４０（ベクトラン／登録商標）を採用することができる。
また、上記の各製造方法において、被覆工程における被覆樹脂として、例えば以下のものを例示することができる。
即ち、上記のポリエステル樹脂として、ＦＨ−１２３（商品名／株式会社ソーラー）、また、上記のポリエチレン樹脂として、ナルコートＪＷ  ＰＥ３０１（商品名／成瀬化学）を採用することができる。また、上記のポリウレタン樹脂として、ハイドランＡＰ−６０（ハイドラン／登録商標）、ハイドランＨＷ−１４０（ハイドラン／登録商標）、ハイレジンＰＵ−９５００（商品名／高松油脂）、ネオステッカー７００（ネオステッカー／登録商標）、パーマリンＵＡ−３１０（パーマリン／登録商標）、ニッポラン５２１０（ニッポラン／登録商標）、ポリウレックス  サンディングシーラー  Ｘ−２２２Ｅ（商品名／和信化学工業株式会社）を採用することができる。上記の変性ポリプロピレン樹脂（塩素化ポリプロピレン樹脂）として、ＰＰコートＨＶ（商品名／久保孝ペイント株式会社）を採用することができる。アクリルウレタン樹脂として、ポリオートクリア（商品名／久保孝ペイント株式会社）を採用することができる。
また、アクリル樹脂として、水溶性・艶出しニス（商品名／和信ペイント株式会社）を採用することができる。
上記のポリウレタン樹脂用の溶剤として、また、ポリエステル樹脂用の溶剤として、ダイレジューサーＰＡ  Ｎｏ. ２０（ダイレジューサー／登録商標）を採用することができる。
また、例えば、樹脂付加工程におけるＨＶ樹脂の樹脂液として、上記のＰＰコートＨＶと、その溶剤として上記のダイレジューサーＰＡ  Ｎｏ. ２０とを含むものを採用することができる。副樹脂付加工程におけるＨＶ樹脂として、上記のＰＰコートＨＶを採用することができる。
上記の仕上剤としては、シリコンレジン（シリコン系表面処理剤）を採用するのが好ましい。この仕上剤について、溶剤を用いる場合、キシレンを採用することができる。上記仕上剤として用いる油には、この他、シリコーンオイルや、流動パラフィン、シリコーンゴム、鉱物油、植物油を用いることができる。また、上記のダイレジューサーＰＡ  Ｎｏ. ２０は、仕上剤をつける前に不要な樹脂を落とすために用いることができる。溶剤としては、上記以外の、トルエン、イソプロピルアルコール、酢酸エチルを採用することができる。
また、上記のポリウレタン樹脂エマルジョンとして、パーマリンＵＡ−３１０（商品名／三洋化成工業株式会社）を採用することができる。
上記のスチレン樹脂における、スチレン／アクリルエマルジョンとして、モビニール９７５Ｎ（商品名／ニチゴー・モビニール株式会社）を採用することができる。
上記のポリエチレン樹脂エマルジョンとして、ナルコートＪＷ  ＰＥ３０１（商品名／成瀬化学）を採用することができる。また、ホットメルトのポリアミドエマルジョン（ポリアミド共重合）として、Ｇｒｉｒｌｔｅｘ  １５００Ａ（商品名／ＥＭＳ）を採用することができる。また、上記の軟質ＰＶＣとして、エチレンアクリル酸共重合物ナトリウム塩（エチレンアクリル酸共重合物中和塩）を用いることができ、例えば、ザイクセン−Ｎ（登録商標／住友精化株式会社）を採用することができる。
前述にて、例えば第１の製造方法の乾燥工程において、８０℃〜３３０℃の乾熱で樹脂を焼き付けるものとし、また、第２の製造方法の乾燥工程において、１１０℃〜２２０℃の乾熱で、より好ましくは１２０℃〜２００℃の乾熱で焼付けを行うのが適当であるとした。この点について、より詳しくは、超高分子ポリエチレンのマルチフィラメントとして、上記のダイニーマＳＫ６０を用いる場合、融点が１２０℃〜１３０℃であることから、上記の各製造方法の乾燥工程において、９０℃〜１５０℃の乾熱で焼付けるのが好ましく、ポリアリレートのマルチフィラメントとして、ベクトランＨＴ２２０  ４０を用いる場合、融点が２００℃以上であることから、各製造方法の乾燥工程において、９０℃〜３３０℃の乾熱で焼付けるのが好ましい。
また、上記第１の製造方法において、上記のポリエチレン樹脂エマルジョンをとして、ナルコートＪＷ  ＰＥ３０１を示した。このナルコートＪＷ  ＰＥ３０１を含め、ポリエチレン樹脂として、エマルジョン・タイプのものを採用する場合、接着力を強化するために、上記の下撚り工程後、上撚り工程前に、仮焼工程を行うのが好ましい。この仮焼工程は、樹脂付着後下撚りが施されたフィラメントに、６５℃〜９５℃の乾熱で、被覆樹脂を焼付ける工程である。この仮焼工程において、７０℃〜９０℃の乾熱で樹脂の焼付けを行うのが好ましく、８０℃の乾熱で樹脂の焼付けを行うのがより好ましい。一方、ポリエチレン樹脂として、エマルジョン・タイプでないものを採用する場合、上記の仮焼工程は行わない。
【実施例】
【００４３】
以下、本願発明の実施例及び比較例について説明する。
これらの糸は、何れも、釣り糸である。【００４４】
【表１】
0004832506.tif 000002
【００４５】
表１に、糸１〜１９の１９の糸のデータを示す。
表１に示す試験において、引張強力、引張伸度、結節強力及び結節伸度の測定方法は、ＪＩＳ  Ｌ  １０１３−1981に基く。
具体的には、引張強力、引張伸度、引張強度について、インストロン型試験機の一種である島津オートグラフＳ−５００Ｄを用い、各フィラメントに一定の引張強度で荷重を加えて切断するまでの応力を測定し、切断時の荷重を引張強力（kg）、その時の伸び率を引張伸度（％）、また、切断時の荷重を糸の断面積（ｄ：デニール）で除した値を引張強度（g/d ）とした。
結節強力、結節伸度、結節強度について、各釣糸をまむすびで一回強く結節した後、上記と同様に島津オートグラフＳ−５００Ｄを用いて各サンプルに一定の引張速度で荷重を加え、切断時の荷重を結節強力（kg）、伸び率を結節伸度（％）、切断時の荷重を糸の断面積で除した値を結節強度（g/d ）とした。
表１に示す回転は、１ｍの糸の両端を掴んで、当該糸の中央を下方に垂れた状態とし、掴んだ両端を近づけ合った際に、１回転以上即ち３６０度以上の回転が生じるか否かを示している。即ち、１回転以上回ったものは×で、１回転未満のものは、○とした。
そして、このような回転の有無に加えて、シックネスゲージにより計測して扁平率が１以上１．２５以下の範囲にあること、更に、目視により、単糸バラケが生じていないこと、断糸が生じていないことを確認し、これらを全て満たすものを、判定の欄において○とし、満たさないものを×とした。【００４６】
この糸１〜１１は、超高分子ポリエチレンを原糸として加工を施したものである。また、糸１２〜１９は、ポリアリレートを原糸として加工を施したものである。超高分子ポリエチレンのマルチフィラメントとして、前述のダイニーマを採用した。ポリアリレートのマルチフィラメントとしては、前述のベクトランを採用した。
糸１、２，７及び１２、更に、糸８〜１１及び糸１３〜１６は４００デニールの原糸を、糸３は３００デニールの原糸を、糸４は２５０デニールの原糸を、糸５は２００デニールの原糸を、糸６は１５０デニールの原糸を、糸１７〜１９は２５０デニールの原糸を用いた。【００４７】
糸１〜１６は、前記第３の製造方法によって、製造したものであり、被覆工程において、ＰＰコートＨＶ（ＨＶ）を９０重量部、ＦＨ−１２３（ポリエステル樹脂）を１０重量部（合計１００重量部）を組成とする樹脂液を用い、当該樹脂液（ＨＶ＋ポリエステル樹脂）５０重量部に対して、ダイレジューサーＰＡ  Ｎｏ. ２０（溶剤）を５０重量部（合計１００重量部）配合した被覆用樹脂液を用いて、ディップコーティングを行った。また、樹脂付加工程においても、上記被覆工程と同様の被覆用樹脂液にて、ディップコーティグを行った。更に、副樹脂付加工程において、ＰＰコートＨＶ（ＨＶ）のみにてディップコーティングを行った。乾燥工程では、１５０℃の乾熱で樹脂被覆後のフィラメントの焼き付けを行った。当該焼き付け後のフィラメントを被覆している樹脂の総量は、被覆前のフィラメント（原糸）１００重量部に対して、４０重量部とした。【００４８】
また、糸１７〜１９は、前記第１の製造方法によって、製造したものである。具体的には、糸１７は、被覆工程において、ＦＨ−１２３（ポリエステル樹脂）を７０重量部、ダイレジューサーＰＡ  Ｎｏ. ２０（溶剤）を３０重量部（合計１００重量部）とする樹脂液を用い、この樹脂液（ポリエステル樹脂＋溶剤）１００重量量部とグリセリン３重量部（合計１０３重量部）とを成分とする被覆用樹脂液で、フィラメントをディップコーティングしたものである。
また、糸１８は、被覆工程において、パーマリンＵＡ−３１０（ポリウレタン樹脂エマルジョン）を被覆用樹脂液とし、無調整で、フィラメントをディップコーティングしたものである。
更に、糸１９は、被覆工程において、モビニール９７５Ｎ（スチレン／アクリル  エマルジョン）を被覆用樹脂液として、無調整で、フィラメントをディップコーティングしたものである。
糸１７〜１９の夫々については、表面処理工程において、仕上剤には、市販のシリコンレジン（油）とキシレン（当該油の溶剤）とを１：１（重量比）とするものを採用した。
また、糸１７〜１９の夫々については、乾燥工程において、２７０℃の乾熱で樹脂被覆後のフィラメントの焼き付けを行った。当該焼き付け後のフィラメントを被覆している樹脂の総量は、被覆前のフィラメント（原糸）１００重量部に対して、３０重量部とした。【００４９】
以下、表１の各糸について説明する。
先ず、原糸に、超高分子ポリエチレンを用いた、糸１〜１１について、説明する。この超高分子ポリエチレンのマルチフィラントとして、ダイニーマＳＫ４０を採用した。【００５０】
糸１は、下撚り数８５５Ｔ／Ｍ、上撚り数７２６Ｔ／Ｍとした。下撚りと上撚りの撚り数の比は１．１８である。その結果、引張強力１１．８３Ｋｇ、引張強度２９．５８ｇ／ｄ（グラム／デニール、以下同じ。）、引張伸度６．１４％、結節強力５．７５Ｋｇ、結節強度１４．３８ｇ／ｄ、結節伸度２．６０％、真円度（扁平率。以下同じ。）１．１５であった。
糸２は、下撚り数７２６Ｔ／Ｍ、上撚り数６１９Ｔ／Ｍとした。下撚りと上撚りの撚り数の比は１．１７である。その結果、引張強力１２．０９Ｋｇ、引張強度３０．２３ｇ／ｄ、引張伸度５．２１％、結節強力５．６３Ｋｇ、結節強度１４．０８ｇ／ｄ、結節伸度２．４７％、真円度１．０８であった。【００５１】
糸３は、下撚り数８５５Ｔ／Ｍ、上撚り数７２６Ｔ／Ｍとした。下撚りと上撚りの撚り数の比は１．１８である。その結果、引張強力８．６８Ｋｇ、引張強度２８．７７ｇ／ｄ、引張伸度５．１８％、結節強力４．０６Ｋｇ、結節強度１３．５３ｇ／ｄ、結節伸度２．３５％、真円度１．１１であった。
糸４は、下撚り数８５５Ｔ／Ｍ、上撚り数７２６Ｔ／Ｍとした。下撚りと上撚りの撚り数の比は１．１８である。その結果、引張強力７．０９Ｋｇ、引張強度２８．３５ｇ／ｄ、引張伸度５．２７％、結節強力２．９７Ｋｇ、結節強度１１．８８ｇ／ｄ、結節伸度２．４７％、真円度１．０９であった。【００５２】
糸５は、下撚り数８５５Ｔ／Ｍ、上撚り数７２６Ｔ／Ｍとした。下撚りと上撚りの撚り数の比は１．１８である。その結果、引張強力６．１２Ｋｇ、引張強度３０．６０ｇ／ｄ、引張伸度５．０５％、結節強力２．９１Ｋｇ、結節強度１４．５４ｇ／ｄ、結節伸度２．２６％、真円度１．１２であった。
糸６は、下撚り数８５５Ｔ／Ｍ、上撚り数７２６Ｔ／Ｍとした。下撚りと上撚りの撚り数の比は１．１８である。その結果、引張強力４．６５Ｋｇ、引張強度３１．００ｇ／ｄ、引張伸度５．０５％、結節強力２．５０Ｋｇ、結節強度１６．６５ｇ／ｄ、結節伸度２．３５％、真円度１．１０であった。
糸７は、下撚り数９３８Ｔ／Ｍ、上撚り数７９０Ｔ／Ｍとした。下撚りと上撚りの撚り数の比は１．１９である。その結果、引張強力１０．２１Ｋｇ、引張強度２５．５３ｇ／ｄ、引張伸度４．９７％、結節強力４．５６Ｋｇ、結節強度１１．４０ｇ／ｄ、結節伸度１．７９％、真円度１．０９であった。【００５３】
糸８は、下撚り数１７６Ｔ／Ｍ、上撚り数１４８Ｔ／Ｍとした。下撚りと上撚りの撚り数の比は１．１９である。その結果、引張強力１１．５２Ｋｇ、引張強度２８．８０ｇ／ｄ、引張伸度５．２１％、結節強力５．３２Ｋｇ、結節強度１３．３０ｇ／ｄ、結節伸度２．４１％、真円度１．２９であった。
糸９は、下撚り数７２６Ｔ／Ｍ、上撚り数２８０Ｔ／Ｍとした。下撚りと上撚りの撚り数の比は２．５９である。その結果、引張強力１１．４３Ｋｇ、引張強度２８．５８ｇ／ｄ、引張伸度４．７６％、結節強力５．５８Ｋｇ、結節強度１３．９５ｇ／ｄ、結節伸度１．８１％、真円度１．２０であった。
糸１０は、下撚り数７２６Ｔ／Ｍ、上撚り数７１５Ｔ／Ｍとした。下撚りと上撚りの撚り数の比は１．０２である。その結果、引張強力１１．０２Ｋｇ、引張強度２７．５５ｇ／ｄ、引張伸度４．８９％、結節強力４．６９Ｋｇ、結節強度１１．７３ｇ／ｄ、結節伸度１．７７％、真円度１．２４であった。
糸１１では、撚り数１０１８Ｔ／Ｍで下撚りを掛けたが、上撚り中、断糸が生じた。【００５４】
次に、原糸にポリアリレートを用いた、糸１２〜１９について、説明する。このポリアリレートとしてのマルチフィラメントとしてベクトラン  ＨＴ２２０Ｔ  ４０を採用した。
糸１２は、下撚り数８５５Ｔ／Ｍ、上撚り数７２６Ｔ／Ｍとした。下撚りと上撚りの撚り数の比は１．１８である。その結果、引張強力１１．４９Ｋｇ、引張強度２８．７３ｇ／ｄ、引張伸度４．０６％、結節強力４．８８Ｋｇ、結節強度１２．２０ｇ／ｄ、結節伸度１．７３％、真円度１．１３であった。
糸１６では、撚り数１０１８Ｔ／Ｍで下撚りを掛けたが、上撚り中、断糸が生じた。
糸１７は、下撚り数７２６Ｔ／Ｍ、上撚り数５０７Ｔ／Ｍとした。下撚りと上撚りの撚り数の比は１．４３である。その結果、引張強力６．９５Ｋｇ、引張強度２７．８０ｇ／ｄ、引張伸度３．５７％、結節強力３．４３Ｋｇ、結節強度１３．７２ｇ／ｄ、結節伸度１．９２％、真円度１．０６であった。【００５５】
糸１８は、下撚り数７２６Ｔ／Ｍ、上撚り数５０７Ｔ／Ｍとした。下撚りと上撚りの撚り数の比は１．４３である。その結果、引張強力７．３９Ｋｇ、引張強度２９．５６ｇ／ｄ、引張伸度３．５１％、結節強力３．８７Ｋｇ、結節強度１５．４８ｇ／ｄ、結節伸度２．０１％、真円度１．０７であった。
糸１９は、下撚り数７２６Ｔ／Ｍ、上撚り数５０７Ｔ／Ｍとした。下撚りと上撚りの撚り数の比は１．４３である。その結果、引張強力７．２４Ｋｇ、引張強度２８．９６ｇ／ｄ、引張伸度３．４８％、結節強力３．９０Ｋｇ、結節強度１５．６０ｇ／ｄ、結節伸度１．９８％、真円度１．０６であった。【００５６】
糸１３は、下撚り数１７６Ｔ／Ｍ、上撚り数１４８Ｔ／Ｍとした。下撚りと上撚りの撚り数の比は１．１９である。その結果、引張強力１１．２６Ｋｇ、引張強度２８．１５ｇ／ｄ、引張伸度４．２１％、結節強力４．７４Ｋｇ、結節強度１１．８５ｇ／ｄ、結節伸度１．７５％、真円度１．２６であった。
糸１４は、下撚り数７２６Ｔ／Ｍ、上撚り数２８０Ｔ／Ｍとした。下撚りと上撚りの撚り数の比は２．５９である。その結果、引張強力１１．０３Ｋｇ、引張強度２７．５８ｇ／ｄ、引張伸度４．１２％、結節強力４．９６Ｋｇ、結節強度１２．４０ｇ／ｄ、結節伸度１．７７％、真円度１．２１であった。
糸１５は、下撚り数７２６Ｔ／Ｍ、上撚り数７１５Ｔ／Ｍとした。下撚りと上撚りの撚り数の比は１．０２である。その結果、引張強力１１．５４Ｋｇ、引張強度２８．８５ｇ／ｄ、引張伸度４．０８％、結節強力３．９０Ｋｇ、結節強度９．７５ｇ／ｄ、結節伸度１．９１％、真円度１．２５であった。【００５７】
【表２】
0004832506.tif 000003
【００５８】
表２に示す糸２０〜２５は、特願２００５−５６９２７号公報の実施例１〜６であり、本願発明の実施例に対する比較例である。即ち、同一の素材でできた２本のマルチフィラメント糸を、諸撚りしたものであり、より戻りについて良好な結果を示したものである。糸２０〜２５において、諸撚りする糸には、何れも、５００デニールの、ポリアリレート（ベクトラン  ＨＴ２２０Ｔ  ４０）を採用した。そして、下撚り（の方向）をＳ撚りとし、上撚り（の方向）をＺ撚りとした。
糸２０〜２４について、コーティングする樹脂にはＰＰ（塩素化ポリプロピレン）プライマーを採用し、被覆方法はディップコーティングとし、釣り糸１００重量部に対して２５重量部の樹脂で被覆した。乾燥処理は、１２０℃の熱風乾燥による。糸２５については、コーティングする樹脂に水性ポリウレタン樹脂（ハイドランＨＷ−３３３／ハイドランは登録商標）を採用し、釣り糸１００重量部に対して１２重量部の樹脂で被覆した。
引張強力、引張伸度、結節強力及び結節伸度の測定方法は、ＪＩＳ  Ｌ  １０１３−1981に基く。【００５９】
表２へ示す通り、糸２０は結節強度、７．８ｇ／ｄ、糸２１は結節強度、７．５ｇ／ｄ、糸２２は結節強度、７．８ｇ／ｄ、糸２３は結節強度、７．７ｇ／ｄ、糸２４は結節強度、７．６ｇ／ｄ、糸２５は結節強度、７．９ｇ／ｄを示している。即ち、糸２０〜２５において、何れも結節強度は、７ｇ／ｄ台である。
これに対して、表１に示す本願の実施例である糸１〜１９では、結節強度は、概ね１０ｇ／ｄか、１０ｇ／ｄを超えるものである。結節強度について、一桁（７〜８ｇ／ｄ）の糸２０〜２５（比較例）に対して、糸１〜１９（実施例）は、概ね二桁（１０〜１６ｇ／ｄ）と、比較的良い結果を示している。これは、後述する他の実施例でも同様である。このようなことから、本願発明において、結節強度の著しい向上が確認できる。【００６０】
個々の実施例について見ると、特に、糸１〜７、糸１２、糸１７〜１９では、何れも、真円度が１以上１．２５以下の範囲に収まっており、回転も○で、単糸バラケもなかった。これに対して、表１に示す糸８は、上下の撚り数の比は、１．１９と、１．０５〜２．５の範囲に収まっているが、下撚りの撚り数が１７６Ｔ／Ｍと、１８０Ｍ／Ｔを下回っており、単糸バラケが確認され、真円度も、１．２５を上回る１．２９であった。
また、糸９は、撚り数の比が２．５９と、２．５を上回っており、１回転以上の回転が生じた。
更に、糸１０は、撚り数の比が１．０２と、１．０５を下回っており、１回転以上の回転が生じた。
糸１１及び糸１６は、下撚りの巻き数が１０００Ｔ／Ｍを超える、１０１８Ｔ／Ｍであり、下撚りの際に、断糸が生じ、その後の工程を行うことができなかった。
また、糸１３は、下撚りの撚り数が１７６Ｔ／Ｍと、１８０Ｔ／Ｍを下回っており、単糸バラケが生じ、真円度も１．２６と、上記１．２５を上回るものであった。
更に、糸１４は、撚り数の比が２．５９と、上記の２．５を上回っており、１回転以上の回転が生じた。
また更に、糸１５は、より数の比が１．０２と、上記の１．０５を下回っており、１回転以上の回転が生じた。
従って、糸８〜１１及び糸１３〜１６について、結節強度の向上は見られるが、真円度や回転の面で、糸１〜７、糸１２及び糸１７〜１９のほうが、製品である釣り糸としての取り扱いの面で優れる。
また、断糸の発生確率を抑制し、歩留まりを向上させるために、下撚りの撚り数を１０００Ｔ／Ｍとするのが、好ましいことが糸１１及び糸１６のデータから解かる。【００６１】
【表３】
0004832506.tif 000004
【００６２】
【表４】
0004832506.tif 000005
【００６３】
次に、前記第１の製造方法で形成した糸について説明する。原糸のデニール数、上下の撚り数及び撚り比、及び真円度について、主として本願の第４の発明（特許請求の範囲の請求項４に対する発明）の条件を満たすものを用いて、被覆樹脂の付着の条件を変えて試験を行った。
その試験結果として、表３及び表４に、糸２６〜３８の１３の糸のデータを示す。表３，４中、原糸の欄の、ＶＣはポリアリレート（ベクトラン  ＨＴ２２０Ｔ  ４０）を、ＰＥは、超高分子ポリエチレン（ダイニーマＳＫ４０）を夫々示している。即ち、糸２６〜３８は、原糸にポリアリレート（ベクトラン  ＨＴ２２０Ｔ４０）を用い、糸３２及び糸３３は、原糸に超高分子ポリエチレン（ダイニーマＳＫ４０）を用いた。特に明示しない事項については、上記の表１の第１の製造方法によるもの（糸１７〜１８）と同様である。
表３へ示す通り、真円度を除いて、表１に示すのと同じ試験をこれらの糸２６〜糸３８について行った。表３へ示す通り、何れも２５０デニールのフィラメント（原糸）を採用した。また、表３に示す各糸について、下撚りの撚り数を７２６Ｔ／Ｍとし、上撚りの撚り数を５０７Ｔ／Ｍとした（何れも撚り数の比は、１．４３）。
表３へ示す通り、回転についても、表３の上記各糸（糸２６、糸２７、糸２９、糸３０、糸３２、糸３４、糸３６〜３８）において、１回転未満の良好な結果を得ている。
表４に示す表面滑性（速度）について説明する。
図１に示す通り、(釣り)糸１００（実施例及び比較例）の一端を固定（固定端１ａ）し、他端１ｂに錘２を付け、糸１００が水平面に対して１０度の角度（仰角θ）を有するように滑車３で錘２を吊るした。錘２の重さは、糸１デニール当たり１ｇのテンションが掛かるように設定した。また、固定端１ａから滑車３までの釣り糸１００の長さｗ０を３００ｃｍ（３ｍ）とした。このような釣り糸１００に、環状の滑走用の錘４を通して、滑車３のある位置から、釣り糸１００の固定端１ａまで滑らせて、その時間（秒）を計った。滑走用錘４は、金属製の０．４ｇのものであり、具体的には、紙を固定するゼムクリップ（コクヨ製ゼムクリップ小）を用いた。上記の計測時間が短いほど、表面滑性が良好（糸の表面が滑らか）なことを示している。
表４の評価は、接着性について良好なものを○とした。具体的には、実施例及び比較例の糸を、夫々、Ｓ方向、Ｚ方向交互に撚り玉ができる程度（２５０デニールの糸を１０回／ｃｍ）で撚る。このような撚りを５回繰り返した後、目視にて、糸割れ、毛羽がないものを○とした。
また、表４中に示す通り、樹脂固形分の付着量を計った。この樹脂固形分の付着量については、常温下（２２℃〜２４℃、相対湿度６３〜６７％）樹脂付着前のフィラメントの所定長さの重量（デニール数）を計量しておき、樹脂を付着させて乾燥させた後（全工程を終了した後）、２４時間放置して、（樹脂付着乾燥後）の糸の重量（デニール数）を計測した。計測は、電子天秤に計測するフィラメントを９０ｃｍ乗せて行った。９０００ｍで１ｇの糸が１デニールとなるので、上記にて計測した値を、９０００ｍに換算して、計測重量とした。【００６４】
以下、表３及び表４に示す実施例について具体的に説明する。
糸２６は、ＰＰコートＨＶ（ＨＶ）を９０重量部、ＦＨ−１２３（ポリエステル樹脂）を１０重量部（合計１００重量部）とする樹脂液と、当該樹脂液と同重量のダイレジューサーＰＡ  Ｎｏ. ２０（溶剤）とを含む溶液を被覆用樹脂液として用いた。その樹脂固形分（乾燥後の樹脂重量比）は、上記被覆用樹脂液１に対して、ＨＶ０．１３５、ポリエステル樹脂０．０３０（合計０．１６５）である。また、原糸１００重量部に対して、樹脂固形分の付着量を４０重量部（合計１４０重量部／付着量対糸重量比４０％）とした。
この糸２６は、引張強力７．２３Ｋｇ、引張強度２８．２９ｇ／ｄ（グラム／デニール、以下同じ。）、引張伸度３．４２％、結節強力３．２６Ｋｇ、結節強度１３．０４ｇ／ｄ、結節伸度１．９７％であった。【００６５】
糸２７は、ＰＰコートＨＶ（ＨＶ）を７０重量部、ＦＨ−１２３（ポリエステル樹脂）を３０重量部（合計１００重量部）とする樹脂液と、当該樹脂液と同重量のダイレジューサーＰＡ  Ｎｏ. ２０（溶剤）とを含む溶液を被覆用樹脂液として用いた。その樹脂固形分は、被覆用樹脂液１に対して、ＨＶ０．１０５、ポリエステル樹脂０．０９（合計０．１９５）である。また、原糸１００重量部に対して、樹脂固形分の付着量を４５重量部（合計１４５重量部／付着量対糸重量比４５％）とした。
この糸２７は、引張強力７．１９Ｋｇ、引張強度２８．７６ｇ／ｄ（グラム／デニール、以下同じ。）、引張伸度３．５９％、結節強力３．４２Ｋｇ、結節強度１３．６８ｇ／ｄ、結節伸度２．２３％であった。【００６６】
糸２９は、ＰＰコートＨＶ（ＨＶ）を９０重量部、ＦＨ−１２３（ポリエステル樹脂）を１０重量部（合計１００重量部）とする樹脂液３０重量部と、ダイレジューサーＰＡ  Ｎｏ. ２０（溶剤）７０重量部（合計１００重量部）とを含む溶液を被覆用樹脂液として用いた。その樹脂固形分は、上記被覆用樹脂液１に対して、ＨＶ０．０８１、ポリエステル樹脂０．０１８（合計０．０９９）である。また、原糸１００重量部に対して、樹脂固形分の付着量を２０重量部（合計１２０重量部／付着量対糸重量比２０％）とした。
糸２９は、引張強力７．２４Ｋｇ、引張強度２８．９６ｇ／ｄ、引張伸度３．４７％、結節強力３．２２Ｋｇ、結節強度１２．８８ｇ／ｄ、結節伸度２．１１％であった。【００６７】
糸３０は、ＰＰコートＨＶ（ＨＶ）を９０重量部、ＦＨ−１２３（ポリエステル樹脂）を１０重量部（合計１００重量部）とする樹脂液２０重量部と、ダイレジューサーＰＡ  Ｎｏ. ２０（溶剤）８０重量部（合計１００重量部）とを含む溶液を被覆用樹脂液として用いた。その樹脂固形分は、上記被覆用樹脂液１に対して、ＨＶ０．０５４、ポリエステル樹脂０．０１２（合計０．０６６）である。また、原糸１００重量部に対して、樹脂固形分の付着量を１５重量部（合計１１５重量部／付着量対糸重量比１５％）とした。
この糸３０は、引張強力７．２７Ｋｇ、引張強度２９．０８ｇ／ｄ、引張伸度３．３９％、結節強力３．１６Ｋｇ、結節強度１２．６４ｇ／ｄ、結節伸度２．１９％であった。【００６８】
糸３４は、ＦＨ−１２３（ポリエステル樹脂）を７０重量部、ダイレジューサーＰＡ  Ｎｏ. ２０（溶剤）を３０重量部（合計１００重量部）とする樹脂液１００重量部と、グリセリン３重量部（合計１０３重量部）とを含む溶液を被覆用樹脂液として用いた。その樹脂固形分は、上記被覆用樹脂液１に対して、０．４２（ポリエステル樹脂）である。また、原糸１００重量部に対して、樹脂固形分の付着量を４０重量部（合計１４０重量部／付着量対糸重量比４０％）とした。
この糸３４は、引張強力７．０６Ｋｇ、引張強度２８．２４ｇ／ｄ、引張伸度３．５２％、結節強力３．５４Ｋｇ、結節強度１４．１６ｇ／ｄ、結節伸度２．０９％であった。【００６９】
糸３６は、ＦＨ−１２３（ポリエステル樹脂）を７０重量部、ダイレジューサーＰＡ  Ｎｏ. ２０（溶剤）を３０重量部（合計１００重量部）とする樹脂液１００重量部と、流動パラフィン３重量部（合計１０３重量部）とを含む溶液を被覆用樹脂液として用いた。その樹脂固形分は、上記被覆用樹脂液１に対して、０．４２（ポリエステル樹脂）である。また、原糸１００重量部に対して、樹脂固形分の付着量を４２重量部（合計１４２重量部／付着量対糸重量比４２％）とした。
この糸３６は、引張強力７．３１Ｋｇ、引張強度２９．２４ｇ／ｄ、引張伸度３．５４％、結節強力３．８８Ｋｇ、結節強度１５．５２ｇ／ｄ、結節伸度２．００％であった。【００７０】
糸３７は、パーマリンＵＡ−３１０（ポリウレタン樹脂エマルジョン）のみを被覆用樹脂液として用いた（当該ポリウレタン樹脂エマルジョン１００％とした）。その樹脂固形分は、上記被覆用樹脂液１に対して、０．３９（ポリウレタン樹脂）である。また、原糸１００重量部に対して、樹脂固形分の付着量を４０重量部（合計１４０重量部／付着量対糸重量比４０％）とした。
この糸３７は、引張強力７．３９Ｋｇ、引張強度２９．５６ｇ／ｄ、引張伸度３．５１％、結節強力３．８７Ｋｇ、結節強度１５．４８ｇ／ｄ、結節伸度２．０１％であった。【００７１】
糸３８は、モビニール９７５Ｎ（スチレン／アクリル  エマルジョン）のみを被覆用樹脂液として用いた（当該スチレン／アクリル  エマルジョン１００％とした）。その樹脂固形分は、当該被覆用樹脂液１に対して、０．４５である（スチレン樹脂＋アクリル樹脂）。また、原糸１００重量部に対して、樹脂固形分の付着量を４０重量部（合計１４０重量部／付着量対糸重量比４０％）とした。
この糸３８は、引張強力７．２４Ｋｇ、引張強度２８．９６ｇ／ｄ、引張伸度３．４８％、結節強力３．９０Ｋｇ、結節強度１５．６０ｇ／ｄ、結節伸度１．９８％であった。【００７２】
糸２８は、ＰＰコートＨＶ（ＨＶ）を５０重量部、ＦＨ−１２３（ポリエステル樹脂）を５０重量部（合計１００重量部）とする樹脂液と、当該樹脂液と同重量のダイレジューサーＰＡ  Ｎｏ. ２０（溶剤）とを含む溶液を被覆用樹脂液として用いた。その樹脂固形分は、上記の被覆用樹脂液１に対して、ＨＶ０．０７５、ポリエステル樹脂０．１５重量部（合計０．２２５）である。また、原糸１００重量部に対して、樹脂固形分の付着量を５３重量部（合計１５３重量部／付着量対糸重量比５３％）とした。【００７３】
糸３１は、ＰＰコートＨＶ（ＨＶ）を９０重量部、ＦＨ−１２３（ポリエステル樹脂）を１０重量部（合計１００重量部）とする樹脂液７０重量部と、ダイレジューサーＰＡ  Ｎｏ. ２０（溶剤）３０重量部（合計１００重量部）とを含む溶液を被覆用樹脂液として用いた。その樹脂固形分は、上記の被覆用樹脂液１に対して、ＨＶ０．１８９、ポリエステル樹脂０．０４２重量部（合計０．２３１）である。また、原糸１００重量部に対して、樹脂固形分の付着量を５５重量部（合計１５５重量部／付着量対糸重量比５５％）とした。【００７４】
糸３２は、ＰＰコートＨＶ（ＨＶ）を９０重量部、ＦＨ−１２３（ポリエステル樹脂）を１０重量部（合計１００重量部）とする樹脂液２０重量部と、ダイレジューサーＰＡ  Ｎｏ. ２０（溶剤）８０重量部（合計１００重量部）とを含む溶液を被覆用樹脂液として用いた。その樹脂固形分は、上記の被覆用樹脂液１に対して、ＨＶ０．０５４、ポリエステル樹脂０．０１２重量部（合計０．０６６）である。また、原糸１００重量部に対して、樹脂固形分の付着量を１３重量部（合計１１３重量部／付着量対糸重量比１３％）とした。
糸３２は、引張強力７．２９Ｋｇ、引張強度２９．１６ｇ／ｄ、引張伸度５．１１％、結節強力３．４３Ｋｇ、結節強度１３．７２ｇ／ｄ、結節伸度２．２５％であった。【００７５】
糸３３は、ＰＰコートＨＶ（ＨＶ）を９０重量部、ＦＨ−１２３（ポリエステル樹脂）を１０重量部（合計１００重量部）とする樹脂液７０重量部と、ダイレジューサーＰＡ  Ｎｏ. ２０（溶剤）３０重量部（合計１００重量部）とする溶液を被覆用樹脂液として用いた。その樹脂固形分は、上記の被覆用樹脂液１に対して、ＨＶ０．１８９、ポリエステル樹脂０．０４２重量部（合計０．２３１）である。また、原糸１００重量部に対して、樹脂固形分の付着量を５５重量部（合計１５５重量部／付着量対糸重量比５５％）とした。【００７６】
糸３５は、ＦＨ−１２３（ポリエステル樹脂）を１００重量部、グリセリン３重量部（合計１０３重量部とする溶液を被覆用樹脂液として用いた。樹脂固形分は、上記の被覆用樹脂液１に対して、０．６（ポリエステル樹脂）である。また、原糸１００重量部に対して、樹脂固形分の付着量を５５重量部（合計１５５重量部／付着量対糸重量比５５％）とした。【００７７】
上記の糸２８は、原糸１００重量部に対する樹脂の付着量（固形分）が、５０重量部を上回る５３重量部であり、下撚りを掛けると、断糸が生じた。同様に、上記の糸３１、糸３３及び糸３５は、原糸１００重量部に対する樹脂の付着量（固形分）が、上記５０重量部を上回る５５重量部であり、下撚りを掛けると、断糸が生じた。
上記の糸３２は、原糸１００重量部に対する樹脂の付着量（固形分）が、１５重量部を上回る１３重量部であり、複数の糸割れが確認され、接着性がやや劣るものであった。
これに対して、特に、糸２６、糸２７、糸２９、糸３０、糸３４、糸３６〜３８の何れも、原糸１００重量部に対する樹脂の付着量（固形分）が、１５〜５０重量部の範囲に収まるものであり、接着性も良好で、糸割れや毛羽が見当たらなかった。このように、Ｓ方向、Ｚ方向交互に撚り玉ができる程度で撚ることを５回繰り返した後、目視にて、糸割れ、毛羽がないことを確認した糸２６、糸２７、糸２９、糸３０、糸３４、糸３６〜３８について、当該よりを２００回繰り返しても、糸割れや毛羽が見当たらなかった。
従って、原糸１００重量部に対する付着量（固形分）を１５〜５０重量部の範囲とする量の樹脂にて被覆された上記各糸は、他の糸に比らべ、樹脂の接着性において極めて優れたものであることが確認できる。
尚、上記において、断糸が生じた糸における、樹脂の固形分のデータについては、断糸により、焼き付けによる乾燥が施せないので、自然乾燥させて得たものである。【００７８】
又、表には示さないが、真円度について、考察するために、樹脂で被覆し、一方向にのみ撚りを掛けた比較例（糸４０）と、他の条件をこの一方向のみ撚りを掛けた糸と同じとして更に異なる方向に上撚りを掛けた実施例（糸３９）とについて、実験し、検討した。
この実験の意義は、本願発明に係る製造方法にて、製造時フィラメントに対し一方向に撚りを掛け、更に当該方向と異なる方向に撚りを掛けていても、時間の経過により撚り戻りが生じ、最終製品において下撚りと上撚りの差分しか撚りが掛かっていないものとなっている場合があるが、このような糸（糸３９）について、最初から原糸に当該差分数一方向のみへ撚りを掛けた場合と比較して、真円度について、優位性があるかを確認することにある。
この糸３９と、糸４０とは、何れも、原糸に、２５０デニールのポリアリレートのマルチフィラメント、具体的には、ベクトランＨＴ２２０  ４０を採用した。そして、上記第１の製造方法による加工を行った。
糸３９については、製造後、断面を顕微鏡を通じて観察し、撚り戻りにより、上撚りが殆ど定着していない(無くなっている)ことを確認している。【００７９】
糸３９は、下撚りの撚り数を７２６Ｔ／Ｍ、上撚りの撚り数を５０７Ｔ／Ｍとし、上下の撚り数の比は１．４３である。その結果、糸３９は、真円度が１．１２であった。
一方糸４０は、（下撚りの）撚り数を２１０Ｔ／Ｍ（≒７２６Ｔ／Ｍ−５０７Ｔ／Ｍ）とした。その結果、この糸４０は、真円度は１．３５であった。
この糸３９及び糸４０においても、特に明示していない製造条件については、上記の表３及び表４の糸２６〜３８と同様である。
上記の通り、糸４０を見ると、真円度については、１．３５と、１．２５を大きく上回っている。これは、表面について極めて扁平であることを示している。従って、このような釣り糸を用いるとライントラブルが発生する危惧がある。一方、より戻りが生じて、殆ど下撚りしか残っていない糸３９であるが、真円度は１．１２と、良好な結果を示している。このことから、最終製品において、下撚り及び上撚りにより戻りが生じていても、製造時において、所定の２方向への撚り（下撚り及び上撚り）を掛けておくことによって、最終製品の真円度を確保できることが分かる。
従って、最終製品について、同じ条件であっても、片撚りの場合に比して、製造過程において異なる方向に撚りを掛けた糸３９のほうが、糸４０よりも釣り糸として取扱いに優れたものであることが確認できる。【００８０】
また、上記と同様、表中には示していないが、上記第２の製造方法で製造した釣り糸を糸４１として、また、上記第４の製造方法で製造した釣り糸を糸４２として示す。
糸４１は、原糸にダイニーマを採用し、被覆工程において、被覆樹脂にウレタン樹脂（ポリウレックス  サンディングシーラー  Ｘ−２２２Ｅ）１００重量部、溶剤（ダイレジューサーＰＡ  Ｎｏ. ２０）１０重量部（合計１１０重量部）とする樹脂を被覆用樹脂として用いた。糸４１において、乾燥後の当該樹脂の付着量を原糸１００重量部に対して２０重量部とした。また、糸４１の樹脂付加工程において、被覆樹脂にＨＶ（ＰＰコートＨＶ）３０重量部、溶剤（ダイレジューサーＰＡ  Ｎｏ. ２０）７０重量部（合計１００重量部）とする樹脂を、更に被覆用樹脂として用いた。そして、糸４１の乾燥後の当該樹脂の付着量を原糸１００重量部に対して２０重量部とした。従って、糸４１において、被覆工程及び樹脂付着工程による樹脂の乾燥後の総付着量は、原糸１００重量部に対して、４０重量部である。糸４１の乾燥工程において１８０℃の乾熱で焼き付けを行い、副乾燥工程において１５０℃の乾熱で焼き付けを行った。
この糸４１は、下撚りの撚り数を７２０Ｔ／Ｍ、上撚りの撚り数を５０１Ｔ／Ｍとし、上下の撚り数の比を１．４４とする。この糸４１は、引張強力７．０５Ｋｇ、引張強度２８．３０ｇ／ｄ、引張伸度４．９９％、結節強力３．６７Ｋｇ、結節強度１４．５６ｇ／ｄ、結節伸度１．８３％、真円度１．１１であった。特に明示していない製造条件については、上記の表３及び表４に示す糸と同様である。【００８１】
糸４２は、原糸にダイニーマを採用し、被覆工程において、被覆樹脂にウレタン樹脂（ポリウレックス  サンディングシーラー  Ｘ−２２２Ｅ）５０重量部、エステル（ＦＨ−１２３）５０重量部（合計１００重量部）とする樹脂を被覆用樹脂として用いた。乾燥後の当該樹脂の付着量を原糸１００重量部に対して２０重量部とした。また、樹脂付加工程において、被覆樹脂にウレタン樹脂（ポリウレックス  サンディングシーラー  Ｘ−２２２Ｅ）３０重量部、アクリル樹脂（ポリオートクリア）７０重量部（合計１００重量部）とする樹脂を、更に被覆用樹脂として用いた。乾燥後の当該樹脂の付着量を原糸１００重量部に対して２０重量部とした。従って、被覆工程及び趣旨付着工程による樹脂の乾燥後の総付着量は、原糸１００重量部に対して、４０重量部である。乾燥工程において１８０℃の乾熱で焼き付けを行い、副乾燥工程において１５０℃の乾熱で焼き付けを行った。
この糸４２は、下撚りの撚り数を７２９Ｔ／Ｍ、上撚りの撚り数を５１０Ｔ／Ｍとし、上下の撚り数の比を１．４３とする。この糸４２は、引張強力７．０６Ｋｇ、引張強度２８．２２ｇ／ｄ、引張伸度４．５０％、結節強力３．７７Ｋｇ、結節強度１４．５１ｇ／ｄ、結節伸度１．８１％、真円度１．１３であった。この糸４２においても、特に明示していない製造条件については、上記の表３及び表４に示す糸と同様である。【００８２】
この糸４１及び糸４２から、上記製造方法２及び上記製造方法４によって、製造した釣り糸においても、表２に示す比較例(糸２０〜２５）に比して著しく結節強度が向上していること、更に、真円度について、良好な結果を得ていることが分かる。【００８３】
更に、表５に、前記第１の製造方法で形成され、且つ、原糸のデニール数、上下の撚り数及び撚り比、及び真円度について、被覆樹脂を変えて試験を行ったものを示す。【００８４】
【表５】
0004832506.tif 000006
【００８５】
この表５に示す糸４３〜４５は、何れも、超高分子ポリエチレンのマルチフィラメントとして、原糸にダイニーマＳＫ４０を採用した。糸４３〜４５の、当該マルチフィラメントは、２５０デニールのものを採用した。
この糸４３〜４５は、何れも、下撚りの撚り数を５４５Ｔ／Ｍ、上撚りの撚り数を３８０Ｔ／Ｍとし、上下の撚り数の比を１．４３とする。【００８６】
糸４３は、被覆樹脂として、ポリエチレン  エマルジョンを含むものを採用した。具体的には、糸４３は、前述のナルコートＪＷ  ＰＥ３０１を用いた。
表５へ示す通り、この糸４３は、引張強力７．３１Ｋｇ、引張強度２９．２４ｇ／ｄ、引張伸度４．８８％、結節強力３．６３Ｋｇ、結節強度１４．５２ｇ／ｄ、結節伸度２．０１％であった。
糸４４は、被覆樹脂として、ホットメルト  ポリアミドエマルジョンを含むものを採用した。具体的には、糸４４は、Ｇｒｉｒｌｔｅｘ  １５００Ａを用いた。  
表５へ示す通り、糸４４は、引張強力７．１９Ｋｇ、引張強度２８．７６ｇ／ｄ、引張伸度４．３９％、結節強力３．７７Ｋｇ、結節強度１５．０８ｇ／ｄ、結節伸度１．９５％であった。
糸４５は、被覆樹脂として、エチレンアクリル酸共重合物ナトリウム塩を含むものを採用した。具体的には、この糸４５は、ザイクセン−Ｎを採用した。
表５へ示す通り、糸４５は、引張強力７．２３Ｋｇ、引張強度２８．９２ｇ／ｄ、引張伸度４．３３％、結節強力３．６２Ｋｇ、結節強度１４．４８ｇ／ｄ、結節伸度１．９９％であった。【００８７】
表５から分かるように、上記糸４３〜４５は、何れも、表１におけるものと同様の前述の手法で、回転について調べたところ、良好な結果を得ている。即ち糸４３〜４５は、釣り糸として使用した場合、ライントラブルの少ないものであることが分かる。尚、この糸４３〜４５において、特に明示していない製造条件については、上記の上記表３及び表４に示す糸と同様である。
上記の糸４３では、ナルコートＪＷ  ＰＥ３０１を採用したので、下撚り工程後、上撚り工程前に、仮焼工程を行った。この糸４３では、仮焼工程にて、８０℃の乾熱で焼付けを行った。
前述の表４における、接着性の評価を、糸４３について行ったところ、Ｓ方向、Ｚ方向交互に撚り玉ができる程度で撚ることを２００回繰り返しても、糸割れや毛羽が見当たらなかった。
尚、表中示さないが、糸４６として、仮焼工程を行わないものについて、検討した。この糸４６は、仮焼工程を施さないこと以外、糸４３と条件を同じにした。即ち、糸４６では、製造方法１を採用し、原糸に２５０デニールのダイニーマＳＫ４０を用を採用し、被覆樹脂として、ナルコートＪＷ  ＰＥ３０１を用いた。この糸４６は、下撚り数５４５Ｔ／Ｍ、上撚り数３８０Ｔ／Ｍとした。下撚りと上撚りの撚り数の比は１．４３である。その結果、この糸４６において、引張強力７．１８Ｋｇ、引張強度２８．７２ｇ／ｄ、引張伸度４．３８％、結節強力３．６０Ｋｇ、結節強度１４．３８ｇ／ｄ、結節伸度２．００％であった。
しかし、糸４３と同様の上記接着性について、Ｓ方向、Ｚ方向交互に撚り玉ができる程度で撚ることを１００回繰り返したところ、糸割れや毛羽が確認された。
また、ナルコートＪＷ  ＰＥ３０１に対して、６０℃といった６５℃以下の温度での仮焼工程を行っても（他の条件は、糸４３と同じ）、上記接着性について、Ｓ方向、Ｚ方向交互に撚り玉ができる程度で撚ることを１００回繰り返したところ、糸割れや毛羽が確認された。
上述の通り、本願発明の各実施例となる糸について、個々の特性に相違点があるものの、比較例となる糸に比して、全般に、結節強度について、大きな向上が認められる。 【００８８】
本願の各発明によって、マルチフィラメントを用いた糸において、結節強度を向上した。また、糸に高い真円度を確保する（扁平率を低下させる）ことが可能となった。本願発明は、釣り糸、テニスのガット、刺繍糸、縫製糸、ロープ、カールコード状の携帯ストラップの芯（魚網、安全ネット）といった、糸製品全般において上記の効果を奏するものであり、特に、釣り糸において、上記の通り、結節強度に優れ、また、釣竿のガイドに絡むなどのライントラブルが少ないものを提供し得た。
即ち、本願発明は、釣り糸を含めた各種の糸において、糸の結節強度を向上させた。また、本願発明によって、糸の実用的な真円度の確保を可能とした。
【図１】
0004832506.tif 000007